(57)【要約】【課題】ＢＤ規格による記録と、ＤＶＤ又はＣＤ規格の記録再生の双方に対応可能な光記録媒体を得る。【解決手段】  光記録媒体１において、波長４００〜４１０ｎｍ且つ開口数０．８０〜０．９０のレーザー光学系に対しては、追記型記録を可能にする光吸収特性を有すると共に、波長６２０〜６６０ｎｍ且つ開口数０．５５〜０．６５のレーザー光学系に対しては追記型記録を不能にする光吸収特性を有する記録層２２を、光入射表面から４０〜１２０μｍの位置に少なくとも１層備え、更に、波長６２０〜６６０ｎｍ且つ開口数０．５５〜０．６５のレーザー光学系に対して再生専用型・追記型・書き換え型のいずれかの情報保持態様となる記録層２０を、光入射表面から５７０〜６３０μｍの位置に少なくとも１層備えるようにした。【選択図】図２
2008165900.tif 000002
【特許請求の範囲】
【請求項１】
波長４００〜４１０ｎｍ且つ開口数０．８０〜０．９０のレーザー光学系に対しては、追記型記録を可能にする光吸収特性を有すると共に、波長６２０〜６６０ｎｍ且つ開口数０．５５〜０．６５のレーザー光学系に対しては追記型記録を不能にする光吸収特性を有する記録層を、光入射表面から４０〜１２０μｍの位置に少なくとも１層備え、
波長６２０〜６６０ｎｍ且つ開口数０．５５〜０．６５のレーザー光学系に対して再生専用型・追記型・書き換え型のいずれかの情報保持態様となる記録層を、前記光入射表面から５７０〜６３０μｍの位置に少なくとも１層備えることを特徴とする光記録媒体。
【請求項２】
波長４００〜４１０ｎｍ且つ開口数０．８０〜０．９０のレーザー光学系に対しては、追記型記録を可能にする光吸収特性を有すると共に、波長７７０〜７９５ｎｍ且つ開口数０．４５〜０．５０のレーザー光学系に対しては追記型記録を不能にする光吸収特性を有する光記録層を、光入射表面から４０〜１２０μｍの位置に少なくとも１層備え、
波長７７０〜７９５ｎｍ且つ開口数０．４５〜０．５０のレーザー光学系に対して再生専用型・追記型・書き換え型のいずれかの情報保持態様となる記録層を、光入射表面から１１００〜１３００μｍの位置に少なくとも１層備えることを特徴とする光記録媒体。
【請求項３】
波長４００〜４１０ｎｍ且つ開口数０．８０〜０．９０のレーザー光学系に対しては、光吸収率が１０％以上の特性を有すると共に、波長６２０〜６６０ｎｍ且つ開口数０．５５〜０．６５のレーザー光学系に対しては、光透過率が７０％以上の特性を有する記録層を、光入射表面から４０〜１２０μｍの位置に少なくとも１層備え、
波長６２０〜６６０ｎｍ且つ開口数０．５５〜０．６５のレーザー光学系に対して再生専用型・追記型・書き換え型のいずれかの情報保持態様となる記録層を、前記光入射表面から５７０〜６３０μｍの位置に少なくとも１層備えることを特徴とする光記録媒体。
【請求項４】
波長４００〜４１０ｎｍ且つ開口数０．８０〜０．９０のレーザー光学系に対しては、光吸収率が１０％以上の特性を有すると共に、波長７７０〜７９５ｎｍ且つ開口数０．４５〜０．５０のレーザー光学系に対しては、光透過率が７０％以上の特性を有する記録層を、光入射表面から４０〜１２０μｍの位置に少なくとも１層備え、
波長７７０〜７９５ｎｍ且つ開口数０．４５〜０．５０のレーザー光学系に対して再生専用型・追記型・書き換え型のいずれかの情報保持態様となる記録層を、光入射表面から１１００〜１３００μｍの位置に少なくとも１層備えることを特徴とする光記録媒体。
【請求項５】
前記記録層は、少なくとも酸化ビスマスからなる記録膜を含むことを特徴とする請求項１乃至４のいずれか記載の光記録媒体。
【請求項６】
少なくとも酸化ビスマスからなる記録膜を含み、波長４００〜４１０ｎｍ且つ開口数０．８０〜０．９０のレーザー光学系に対して光吸収率が１０％以上の特性を有することで追記型記録を実現する第１記録層を、光入射表面から４０〜１２０μｍの位置に少なくとも１層備え、
波長６２０〜６６０ｎｍ且つ開口数０．５５〜０．６５のレーザー光学系に対して再生専用型・追記型・書き換え型のいずれかの情報保持態様となる記録層を、前記光入射表面から５７０〜６３０μｍの位置に少なくとも１層備えることを特徴とする光記録媒体。
【請求項７】
少なくとも酸化ビスマスからなる記録膜を含み、波長４００〜４１０ｎｍ且つ開口数０．８０〜０．９０のレーザー光学系に対して光吸収率が１０％以上の特性を有することで追記型記録を実現する第１記録層を、光入射表面から４０〜１２０μｍの位置に少なくとも１層備え、
波長７７０〜７９５ｎｍ且つ開口数０．４５〜０．５０のレーザー光学系に対して再生専用型・追記型・書き換え型のいずれかの情報保持態様となる記録層を、光入射表面から１１００〜１３００μｍの位置に少なくとも１層備えることを特徴とする光記録媒体。
【発明の詳細な説明】
【技術分野】
【０００１】
本発明は、光によって記録・再生を実現する光記録媒体に関し、特に複数の記録層を備える光記録媒体に関するものである。
【背景技術】
【０００２】
現在、ディジタル動画コンテンツの視聴やディジタルデータの記録のために、ＣＤ−ＤＡ、ＣＤ−ＲＯＭ、ＣＤ−Ｒ、ＣＤ−ＲＷ、ＤＶＤ−ＲＯＭ、ＤＶＤ−Ｒ、ＤＶＤ＋／−ＲＷ、ＤＶＤ−ＲＡＭ等が広く利用されている。一方で近年、動画の高精細化や扱うディジタルデータの大容量化に対応するために、ＣＤ、ＤＶＤよりも大容量の動画やデータを収録できる、いわゆる次世代型ＤＶＤの商品化が始まってきている。次世代型ＤＶＤの規格の一つであるＢｌｕ−ｒａｙＤｉｓｃ（ＢＤ）規格に基づく記録媒体は、１層当たり２５ＧＢの容量を持っている。ＢＤ規格の記録媒体を記録・再生する装置は、過去のＤＶＤ規格の記録・再生処理を同時に実現できるようにしているものが多い（特許文献１参照）。
【０００３】
ところで、次世代型ＤＶＤ規格に適合した光記録媒体は、従前のＤＶＤ規格に適合できないという問題が存在する。例えば、映画等のコンテンツが記録されている次世代型ＤＶＤ規格の光記録媒体は、従前のＤＶＤ再生機に挿入しても再生出来ない。この問題を解決するものとして、従来のＤＶＤ規格に対応した再生専用記録層と、次世代型ＤＶＤ規格の一つであるＨＤ−ＤＶＤ規格の再生専用記録層の双方の記録層を備えた光記録媒体が提案されている（特許文献２参照）。この光記録媒体によれば、従前のＤＶＤ規格の再生装置と次世代型ＤＶＤ規格の再生装置の双方で再生することが可能になる。
【特許文献１】特開２００５−５６４８７号公報
【特許文献２】特開２００６−１６４３２５号公報
【発明の開示】
【発明が解決しようとする課題】
【０００４】
近年、ディジタルハイビジョン放送や音楽などリッチコンテンツの普及に伴って、膨大な情報をまとめて記録・保存したいという要求が高まってきている。この結果、光記録媒体に対する書き込み容量の増大が求められており、大容量の記録を実現するＢＤ規格記録媒体が注目されている。しかし、既に広く普及しているＣＤ、ＤＶＤ規格の記録媒体専用の記録・再生装置は、ＢＤ規格の記録媒体に対応していないことから、ＢＤ規格の記録媒体を利用するためには、先ずはＢＤ規格専用の記録・再生装置を新たに購入しなければならない。従って、既にＣＤやＤＶＤ規格専用の記録・再生装置を保有している利用者は、継続してＣＤ−Ｒ、ＣＤ−ＲＷ、ＤＶＤ−Ｒ、ＤＶＤ＋／−ＲＷ等の書込み用の記録媒体を購入し続ける傾向があり、ＢＤ規格の普及が遅れてしまうという問題があった。
【０００５】
本発明は、上記問題点に鑑みてなされたものであり、ＣＤ、ＤＶＤ規格に対応した記録・再生装置では、ＣＤ、ＤＶＤ規格としての記録・再生処理が可能になると共に、ＢＤ規格に対応した記録・再生装置では、ＢＤ規格としての追記型の記録・再生処理を可能にする記録媒体を提供することを目的としている。
【課題を解決するための手段】
【０００６】
上記目的は、本発明者らの鋭意研究によってなされた下記の手段によって達成されるものである。
【０００７】
（１）波長４００〜４１０ｎｍ且つ開口数０．８０〜０．９０のレーザー光学系に対しては、追記型記録を可能にする光吸収特性を有すると共に、波長６２０〜６６０ｎｍ且つ開口数０．５５〜０．６５のレーザー光学系に対しては追記型記録を不能にする光吸収特性を有する記録層を、光入射表面から４０〜１２０μｍの位置に少なくとも１層備え、波長６２０〜６６０ｎｍ且つ開口数０．５５〜０．６５のレーザー光学系に対して再生専用型・追記型・書き換え型のいずれかの情報保持態様となる記録層を、前記光入射表面から５７０〜６３０μｍの位置に少なくとも１層備えることを特徴とする光記録媒体。
【０００８】
（２）波長４００〜４１０ｎｍ且つ開口数０．８０〜０．９０のレーザー光学系に対しては、追記型記録を可能にする光吸収特性を有すると共に、波長７７０〜７９５ｎｍ且つ開口数０．４５〜０．５０のレーザー光学系に対しては追記型記録を不能にする光吸収特性を有する光記録層を、光入射表面から４０〜１２０μｍの位置に少なくとも１層備え、波長７７０〜７９５ｎｍ且つ開口数０．４５〜０．５０のレーザー光学系に対して再生専用型・追記型・書き換え型のいずれかの情報保持態様となる記録層を、光入射表面から１１００〜１３００μｍの位置に少なくとも１層備えることを特徴とする光記録媒体。
【０００９】
（３）波長４００〜４１０ｎｍ且つ開口数０．８０〜０．９０のレーザー光学系に対しては、光吸収率が１０％以上の特性を有すると共に、波長６２０〜６６０ｎｍ且つ開口数０．５５〜０．６５のレーザー光学系に対しては、光透過率が７０％以上の特性を有する記録層を、光入射表面から４０〜１２０μｍの位置に少なくとも１層備え、波長６２０〜６６０ｎｍ且つ開口数０．５５〜０．６５のレーザー光学系に対して再生専用型・追記型・書き換え型のいずれかの情報保持態様となる記録層を、前記光入射表面から５７０〜６３０μｍの位置に少なくとも１層備えることを特徴とする光記録媒体。
【００１０】
（４）波長４００〜４１０ｎｍ且つ開口数０．８０〜０．９０のレーザー光学系に対しては、光吸収率が１０％以上の特性を有すると共に、波長７７０〜７９５ｎｍ且つ開口数０．４５〜０．５０のレーザー光学系に対しては、光透過率が７０％以上の特性を有する記録層を、光入射表面から４０〜１２０μｍの位置に少なくとも１層備え、波長７７０〜７９５ｎｍ且つ開口数０．４５〜０．５０のレーザー光学系に対して再生専用型・追記型・書き換え型のいずれかの情報保持態様となる記録層を、光入射表面から１１００〜１３００μｍの位置に少なくとも１層備えることを特徴とする光記録媒体。
【００１１】
（５）前記記録層は、少なくとも酸化ビスマスからなる記録膜を含むことを特徴とする上記（１）乃至（４）のいずれか記載の光記録媒体。
【００１２】
（６）少なくとも酸化ビスマスからなる記録膜を含み、波長４００〜４１０ｎｍ且つ開口数０．８０〜０．９０のレーザー光学系に対して光吸収率が１０％以上の特性を有することで追記型記録を実現する第１記録層を、光入射表面から４０〜１２０μｍの位置に少なくとも１層備え、波長６２０〜６６０ｎｍ且つ開口数０．５５〜０．６５のレーザー光学系に対して再生専用型・追記型・書き換え型のいずれかの情報保持態様となる記録層を、前記光入射表面から５７０〜６３０μｍの位置に少なくとも１層備えることを特徴とする光記録媒体。
【００１３】
（７）少なくとも酸化ビスマスからなる記録膜を含み、波長４００〜４１０ｎｍ且つ開口数０．８０〜０．９０のレーザー光学系に対して光吸収率が１０％以上の特性を有することで追記型記録を実現する第１記録層を、光入射表面から４０〜１２０μｍの位置に少なくとも１層備え、波長７７０〜７９５ｎｍ且つ開口数０．４５〜０．５０のレーザー光学系に対して再生専用型・追記型・書き換え型のいずれかの情報保持態様となる記録層を、光入射表面から１１００〜１３００μｍの位置に少なくとも１層備えることを特徴とする光記録媒体。
【発明の効果】
【００１４】
本発明の光記録媒体を用いることで、ＣＤ又はＤＶＤ規格に対応した記録・再生装置では、ＣＤ又はＤＶＤ規格としての記録・再生処理が可能になると共に、ＢＤ規格に対応した記録・再生装置では、ＢＤ規格としての追記型の記録・再生処理を実現できるという優れた効果を奏する。この結果、ＢＤ規格対応の記録・再生装置を保有しない利用者であっても、この光記録媒体を利用することができるので、将来、ＢＤ規格対応の記録・再生装置を購入した際に、円滑に光記録媒体を移行させることが可能になる。また、過去のＣＤ、ＤＶＤ規格の記録媒体に記録した情報や、ＢＤ規格の記録媒体に記録した情報を、この光記録媒体にまとめて保存することも可能になる。
【発明を実施するための最良の形態】
【００１５】
次に、図面を参照して、本発明の実施の形態の例について詳細に説明する。
【００１６】
図１には、本発明の第１実施形態に係る光記録媒体１が示されている。まず図１に示されるように、この光記録媒体１は外形が約１２０ｍｍ、厚みが約１．２ｍｍとなる円盤状の媒体である。図２（Ａ）に示されるように、この光記録媒体１は２つの記録層を有する多層媒体であり、ダミーポリカーボネート基板１０、接着層１２、トップコート層１４、ＤＶＤ−ＲＯＭ記録層２０、スペーサー用ポリカーボネート基板層３０、選択記録層２２、光透過性のカバー層４０、ハードコート層５０がこの順に積層されて構成される。
【００１７】
選択記録層２２、スペーサー用ポリカーボネート基板層３０、カバー層４０及びハードコート層５０は、全て光透過性を有しており、ハードコート層５０の光入射表面５０Ａから入射されるレーザー光Ｚを透過する。この結果、レーザー光Ｚは、選択記録層２２及びＤＶＤ−ＲＯＭ記録層２０に到達できる。
【００１８】
ダミーポリカーボネート基板１０は６００μｍの厚みを有する。接着層１２及びトップコート層１４は、合わせて４５μｍの厚みを有している。接着層１２はＤＶＤ−ＲＯＭ記録層２０とダミーポリカーボネート基板１０を一体化する機能を備える。スペーサー用ポリカーボネート基板層３０は５００μｍの厚みを有しており、選択記録層２２とＤＶＤ−ＲＯＭ記録層２０を所定の間隔を空けた状態に維持する。このスペーサー用ポリカーボネート基板層３０の一方の面には、ＢＤ規格に対応するらせん状のグルーブ３０Ａが形成されており、他方の面には、ＤＶＤ規格に対応したＲＯＭピットが形成される。また、カバー層４０の厚みは９８μｍ、ハードコート層５０の厚みは２μｍであり、合わせて１００μｍの厚みを有している。
【００１９】
従って、この光記録媒体１では、光入射表面５０Ａから選択記録層２２までの距離は約１００μｍ、光入射表面５０ＡからＤＶＤ−ＲＯＭ記録層２０までの距離は約６００μｍとなっている。選択記録層２２については、記録容量（２５ＧＢ）を含めてブルーレイ・ディスク（Ｂｌｕ−ｒａｙ  Ｄｉｓｃ）の規格に整合させている。
【００２０】
ダミーポリカーボネート基板１０又はスペーサー用ポリカーボネート基板層３０の素材としては、ポリカーボネート樹脂以外にも、オレフィン樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等を採用することも出来る。その中でも加工や成型の容易性からポリカーボネート樹脂やオレフィン樹脂が好ましい。樹脂以外にもガラス、セラミックス等の種々の材料を用いることも可能である。
【００２１】
選択記録層２２は、光入射表面５０Ａから４０〜１２０μｍの範囲内に設定されることが望ましく、既に述べたように本実施形態では１００μｍに設定される。また、選択記録層２２は、波長４００〜４１０ｎｍ且つ開口数０．８０〜０．９０の第１レーザー光Ｚ（即ちＢＤ規格に対応したレーザー光）に対して高い光吸収特性を有しており、光吸収率が１０％以上となって追記型の記録層として機能する。一方、選択記録層２２は、波長６２０〜６６０ｎｍ且つ開口数０．５５〜０．６５の第２レーザー光Ｚ（即ちＤＶＤ規格に対応したレーザー光）に対して、第１レーザー光Ｚの場合と比較して相対的に低い光吸収特性を有しており、光透過率が７０％以上となって記録機能を発揮しないようになっている。なお、本実施形態では、ＢＤ規格のレーザー光による書込みを許容し、ＤＶＤ規格のレーザー光による書込みを拒否する意味で、この記録層を「選択」記録層と呼ぶことにする。
例えば、この収率変移記録層２２は、波長４０５ｎｍ、開口数０．８５の第１レーザー光Ｚの場合、消衰係数（＝吸収係数：複素屈折率の虚部）が０．０５以上で、光吸収率が１２％となり、波長６５０ｎｍ、開口数０．６０の第２レーザー光Ｚでは消衰係数が０．５以下で、光透過率が７３％になる。なお、データ保持態様が追記型の場合は、この記録マークが不可逆的に形成されるので、消去することが出来ない。
【００２２】
この選択記録層２２は、図２（Ｂ）に更に拡大して示されるように、酸化ビスマス記録膜２２Ｂを、誘電体膜である酸化チタン膜２２Ａ、２２Ｃで挟み込んだ構造となっている。この酸化チタン（ＴｉＯ２）膜２２Ａ、２２Ｃの膜厚は１０ｎｍ、中間の酸化ビスマス（ＢｉＯ２．１）記録膜２２Ｂの膜厚は３０ｎｍに設定されている。この選択記録層２２は、スペーサー用ポリカーボネート基板層３０のグルーブ３０Ａに対してスパッタリング法によって成膜される。なお、熱変性によって情報が記録されるのは主として酸化ビスマス記録膜２２Ｂである。本成膜構成によると、選択記録層２２の消衰係数は、波長４０７ｎｍのレーザー光に対して０．２となり、波長６５０ｎｍのレーザー光に対してほぼ０となる。なお、グルーブ３０Ａは、データ記録時における第１レーザー光Ｚのガイドトラックとしての役割を果たす。このグルーブ３０Ａに沿って進行する第１レーザー光Ｚのエネルギー強度を変調させることで、グルーブ３０Ａ上の選択記録層２２に記録マークが形成される。なお、ここではグルーブ４２上に記録マーク４６を形成する場合を示すが、ランド上に形成しても良く、グルーブとランドの双方に記録することも可能である。
【００２３】
ＤＶＤ−ＲＯＭ記録層２０は、光入射表面５０Ａから５７０〜６３０μｍの範囲内に設定されるが、既述のとおり、本実施形態では約６００μｍに設定される。また、ＤＶＤ−ＲＯＭ記録層２０は、スペーサー用ポリカーボネート基板層３０に形成されたＲＯＭピット３０Ｂ上に、Ａｌ−Ｃｒ膜（Ａｌ：Ｃｒ＝９８：２（ｍｏｌ％））をスパッタリング法によって積層することで得られる。
【００２４】
次に、この光記録媒体１に対する情報の記録・再生方法について説明する。
【００２５】
選択記録層２２に対して情報の記録を行う場合、記録パワーに設定された第１レーザー光Ｚをパルス照射する。この際、選択記録層２２にビームスポットの焦点を合わせる。第１レーザー光Ｚは波長４００〜４１０ｎｍ且つ開口数０．８０〜０．９０となるので、選択記録層２２の消衰係数が０．０５以上となり、光吸収率が１０％以上になる。この結果、選択記録層２２では、ビームスポットの光が吸収されて熱に変換されて、その熱により変性して記録マークが形成される。なお、このようにして記録された選択記録層２２の情報を再生する場合、記録パワーと比較して小さい再生パワーに設定された第１レーザー光Ｚを照射する。
【００２６】
一方、ＲＯＭピット３０Ｂ及びＤＶＤ−ＲＯＭ記録層２０により予め記録されている情報を再生する場合、再生パワーに設定された第２レーザー光ＺをＤＶＤ−ＲＯＭ記録層２０に照射する。この際、ビームスポットの焦点をＤＶＤ−ＲＯＭ記録層２０に合わせることで、再生を行う。第２レーザー光Ｚは、波長６２０〜６６０ｎｍ且つ開口数０．５５〜０．６５となるので、選択記録層２２では消衰係数が０．５以下、光透過率が７０％以上になる。結果、選択記録層２２では、第２レーザー光Ｚのビームスポットが合焦しないことに加えて、素材の観点からも光吸収量が小さくなるので、第２レーザー光Ｚの熱によって選択記録層２２が変性されることを回避する。同時に、ＤＶＤ−ＲＯＭ記録層２０の再生品質に対しても、選択記録層２２が悪影響を与えないですむ。
【００２７】
この光記録媒体１によれば、ＢＤ規格に対応した第１レーザー光学系を採用することで、選択記録層２２に対して情報を記録・再生することが可能となっている。また、ＤＶＤ規格に対応した第２レーザー光学系を採用することで、ＤＶＤ−ＲＯＭ記録層２０に記録されている情報を再生することが可能となっている。従って、ＢＤ規格による情報の書き込みと、ＤＶＤ規格における再生を同時に実現することができ、ＢＤ規格非対応のＤＶＤ−ＲＯＭ再生装置でも、この光記録媒体１を再生することができる。勿論、ＢＤ記録・再生装置であっても、この光記録媒体１を利用することができる。ＤＶＤ対応のＢＤ記録・再生装置の場合は、選択記録層２２とＤＶＤ−ＲＯＭ記録層２０の双方の記録・再生を行うことが可能となる。
【００２８】
次に、図３を参照して、本発明の第２実施形態に係る光記録媒体１０１について説明する。なお、この光記録媒体１０１において、第１実施形態で示した光記録媒体１と同一又は類似する構成については、図面等において符号の下二桁を共通化することで、各構成の説明を省略する。
【００２９】
図３（Ａ）に示されるように、この光記録媒体１０１は、ダミーポリカーボネート基板１１０、接着層１１２、ＤＶＤ−Ｒ記録層１２０、スペーサー用ポリカーボネート基板層１３０、選択記録層１２２、光透過性のカバー層１４０、ハードコート層１５０がこの順に積層されて構成される。図３（Ｂ）に示されるように、選択記録層１２２は第１実施形態と全く同じ構成となっている。
【００３０】
スペーサー用ポリカーボネート基板層１３０は５００μｍの厚みを有しており、選択記録層１２２とＤＶＤ−Ｒ記録層１２０を所定の間隔を空けた状態に維持する。カバー層１４０の厚みは９８μｍ、ハードコート層１５０の厚みは２μｍであり、合わせて１００μｍの厚みを有している。
【００３１】
従って、この光記録媒体１０１では、光入射表面５０Ａから選択記録層１２２までの距離は約１００μｍ、光入射表面１５０ＡからＤＶＤ−Ｒ記録層１２０までの距離は約６００μｍとなっている。選択記録層１２２については、記録容量（２５ＧＢ）を含めてブルーレイ・ディスク（Ｂｌｕ−ｒａｙ  Ｄｉｓｃ）の規格に整合させている。ＤＶＤ−Ｒ記録層１２０については、追記型記録のためのＤＶＤ−Ｒ規格に整合させている。
【００３２】
スペーサー用ポリカーボネート基板層１３０の一方の面には、選択記録層１２２のためのグルーブ１３０Ａが形成されており、他方の面には、ＤＶＤ−Ｒ記録層１２０のためのグルーブ１３０Ｂが形成されている。
【００３３】
図３（Ｃ）に拡大して示されるように、ＤＶＤ−Ｒ記録層１２０は、スペーサー用ポリカーボネート基板層１３０のグルーブ１３０Ｂに積層される有機色素記録膜１２０Ａと、この有機色素記録膜１２０Ａに積層される反射膜１２０Ｂを備える。有機色素記録膜１２０Ａは、高パワーのレーザー光の照射によって、化学的に状態が変化して情報が記録される。なお、有機色素は不可逆的に化学変化を起こすことから、一度記録した部分の書き換えはできない（追記型）。なお、本実施形態で用いられる有機色素はアゾ系やシアニン系などが好ましく、ＤＶＤ−Ｒ規格で用いられている６５０ｎｍのレーザー波長に高感度に反応するよう最適化される。反射膜１２０Ｂは金属素材で構成されており、レーザー光を反射する。これにより、ＤＶＤ−Ｒ記録層１２０反射率の変動幅として４５〜８５％を確保できる。
【００３４】
この光記録媒体１０１の選択記録層１２２に対して情報の記録を行う場合には、記録パワーに設定された第１レーザー光Ｚを、カバー層１４０及びハードコート層１５０を介して選択記録層１２２にパルス照射する。この際、ビームスポットの焦点を選択記録層１２２に合わせる。第１レーザー光Ｚは波長４００〜４１０ｎｍ且つ開口数０．８０〜０．９０となるので、選択記録層１２２の消衰係数が０．０５以上となる。この結果、選択記録層１２２では、ビームスポットの光が吸収されて熱に変換し、その熱によって情報が記録される。
【００３５】
一方、ＤＶＤ−Ｒ記録層１２０に情報を記録する場合、記録パワーに設定された第２レーザー光ＺをＤＶＤ−Ｒ記録層１２０に照射する。このビームスポットの焦点をＤＶＤ−Ｒ記録層１２０に合わせることで、この第２レーザー光ＺがＤＶＤ−Ｒ記録層１２０の有機色素記録膜１２０Ａで効率的に吸収され、熱に変わって記録マークが形成される。また、第２レーザー光Ｚは波長６２０〜６６０ｎｍ且つ開口数０．５５〜０．６５となるので、選択記録層１２２では消衰係数が０．５以下になる。結果、選択記録層１２２が、第２レーザー光Ｚによって変性することを回避できる。
【００３６】
この光記録媒体１０１によれば、ＢＤ規格に対応した第１レーザー光学系を採用することで、選択記録層１２２に対して情報を記録・再生することが可能となっている。また、ＤＶＤ−Ｒ規格に対応した第２レーザー光学系を採用することで、ＤＶＤ−Ｒ記録層１２０のみに情報を記録することが可能となっている。この結果、ＢＤ規格とＤＶＤ−Ｒ規格の双方の書き込みを、一つの記録媒体１０１で同時に実現することができる。
【００３７】
次に、図４を参照して、本発明の第３実施形態に係る光記録媒体２０１について説明する。なお、第１実施形態で示した光記録媒体１と同一又は類似する構成については、図面等において符号の下二桁を共通化することで、各構成の説明を省略する。
【００３８】
図４（Ａ）に示されるように、この光記録媒体２０１は、ダミーポリカーボネート基板２１０、接着層２１２、ＤＶＤ−ＲＷ記録層２２０、スペーサー用ポリカーボネート基板層２３０、選択記録層２２２、光透過性のカバー層２４０、ハードコート層２５０がこの順に積層されて構成される。図４（Ｂ）に示されるように、選択記録層２２２は第１実施形態と全く同じ構成となっている。
【００３９】
スペーサー用ポリカーボネート基板層２３０は５００μｍの厚みを有しており、選択記録層２２２とＤＶＤ−ＲＷ記録層２２０を所定の間隔を空けた状態に維持する。カバー層２４０の厚みは９８μｍ、ハードコート層２５０の厚みは２μｍであり、合わせて１００μｍの厚みを有している。従って、この光記録媒体２０１では、光入射表面２５０Ａから選択記録層２２２までの距離は約１００μｍ、光入射表面２５０ＡからＤＶＤ−ＲＷ記録層２２０までの距離は約６００μｍとなっている。選択記録層２２２は、記録容量（２５ＧＢ）を含めてブルーレイ・ディスク（Ｂｌｕ−ｒａｙ  Ｄｉｓｃ）の規格に整合させている。ＤＶＤ−ＲＷ記録層２２０は、書換型記録のためのＤＶＤ−ＲＷ規格に整合させている。
【００４０】
スペーサー用ポリカーボネート基板層２３０の一方の面には、選択記録層２２２のためのグルーブ２３０Ａが形成されており、他方の面には、ＤＶＤ−ＲＷ記録層２２０のためのグルーブ２３０Ｂが形成されている。
【００４１】
図４（Ｃ）に拡大して示されるように、ＤＶＤ−ＲＷ記録層２２０は、スペーサー用ポリカーボネート基板層２３０のグルーブ２３０Ｂに積層される保護膜２２０Ａと、この保護膜２２０Ａに積層される相変化材料膜２２０Ｂと、この相変化材料膜２２０Ｂに積層される保護膜２２０Ｃと、この保護膜２２０Ｃに積層される反射膜２２０Ｄと、反射膜２２０Ｄに積層される保護膜２２０Ｅを備える。相変化材料膜２２０Ｂに対して高パワーの第２レーザー光Ｚを照射すると、相変化材料が融解して急速冷却されてアモルファス状態（記録状態）になり、反射率が低くなる。一方、中出力のレーザー光を照射して相変化材料を徐熱・徐冷すると、相変化材料が結晶状態（消去状態）となり高反射率の状態に戻る。従って、相変化材料膜２２０Ｂは可逆的に変化を起こすことから、一度記録した部分の書き換えも可能となる（書き換え型）。
【００４２】
この光記録媒体２０１の選択記録層２２２に対して情報の記録を行う場合には、記録パワーに設定され第１レーザー光Ｚを、カバー層２４０及びハードコート層２５０を介して選択記録層２２２にパルス照射する。この際、ビームスポットの焦点を選択記録層２２２に合わせる。第１レーザー光Ｚは波長４００〜４１０ｎｍ且つ開口数０．８０〜０．９０となるので、選択記録層２２２の消衰係数が０．０５以上となる。この結果、選択記録層２２２では、ビームスポットの光が吸収されて熱に変換し、その熱によって情報が記録される。
【００４３】
一方、ＤＶＤ−ＲＷ記録層２２０に情報を記録する場合、高パワー（記録パワー）に設定された第２レーザー光ＺをＤＶＤ−ＲＷ記録層２２０にパルス照射する。この際、ビームスポットの焦点をＤＶＤ−Ｒ記録層Ｗ２２０に合わせる。高パワーのレーザー光によれば、ＤＶＤ−ＲＷ記録層２２０の相変化材料膜２２０Ｂが溶解・急速冷却されるので、アモルファス状態の記録マークが形成される。中パワー（消去パワー）第２レーザー光Ｚによれば、ＤＶＤ−ＲＷ記録層２２０の情報が消去される。一方、第２レーザー光Ｚが波長６２０〜６６０ｎｍ且つ開口数０．５５〜０．６５となるので、選択記録層２２２では消衰係数が０．５以下になる。結果、この第２レーザー光Ｚの照射による、選択記録層２２２の変性を回避できる。
【００４４】
この光記録媒体１０１によれば、ＢＤ規格に対応した第１レーザー光学系を採用することで、選択記録層２２２に対して情報を記録・再生することが可能となっている。また、ＤＶＤ−ＲＷ規格に対応した第２レーザー光学系を採用することで、ＤＶＤ−ＲＷ記録層２２０のみに情報を記録・消去することが可能となっている。この結果、ＢＤ規格とＤＶＤ−ＲＷ規格の双方の書き込みを、一つの記録媒体１０１で同時に実現することができる。
【００４５】
次に、図５を参照して、本発明の第４実施形態に係る光記録媒体３０１について説明する。なお、第１実施形態で示した光記録媒体１と同一又は類似する構成については、図面等において符号の下二桁を共通化することで、各構成の説明を省略する。
【００４６】
図５（Ａ）に示されるように、この光記録媒体３０１は、トップコート層３１４、ＣＤ−ＲＯＭ記録層３２０、スペーサー用ポリカーボネート基板層３３０、選択記録層３２２、光透過性のカバー層３４０がこの順に積層されて構成される。図５（Ｂ）に示されるように、選択記録層３２２は第１実施形態と全く同じ構成となっている。
【００４７】
スペーサー用ポリカーボネート基板層３３０は１１００μｍの厚みを有しており、選択記録層３２２とＣＤ−ＲＯＭ記録層３２０を所定の間隔を空けた状態に維持する。光透過性を有するカバー層３４０の厚みは１００μｍを有している。
【００４８】
従って、この光記録媒体３０１では、光入射表面３５０Ａから選択記録層３２２までの距離は約１００μｍ、光入射表面３５０ＡからＣＤ−ＲＯＭ記録層３２０までの距離は約１２００μｍとなっている。選択記録層３２２については、記録容量（２５ＧＢ）を含めてブルーレイ・ディスク（Ｂｌｕ−ｒａｙ  Ｄｉｓｃ）の規格に整合させている。ＣＤ−ＲＯＭ記録層３２０については、再生専用型のＣＤ−ＲＯＭ規格に整合させている。
【００４９】
スペーサー用ポリカーボネート基板層３３０の一方の面には、選択記録層３２２のためのグルーブ３３０Ａが形成されており、他方の面には、ＣＤ−ＲＯＭ記録層３２０のためのＲＯＭピット３３０Ｂが形成されている。
【００５０】
ＣＤ−ＲＯＭ記録層３２０は、スペーサー用ポリカーボネート基板層３３０におけるＲＯＭピット３３０Ｂに積層されている。このＣＤ−ＲＯＭ記録層３２０は、Ａｌ−２．０ｍｏｌ％Ｃｒ膜をスパッタリング法によってＲＯＭピット３３０Ｂ上に積層することで得られる。
【００５１】
この光記録媒体３０１の選択記録層３２２に対して情報の記録を行う場合には、記録パワーに設定された第１レーザー光Ｚをパルス照射する。この際、選択記録層３２２にビームスポットの焦点を合わせる。第１レーザー光Ｚは波長４００〜４１０ｎｍ且つ開口数０．８０〜０．９０となるので、選択記録層３２２の消衰係数が０．０５以上となる。この結果、選択記録層３２２では、ビームスポットの光が吸収されて熱に変換し、その熱によって情報が記録される。
【００５２】
一方、ＣＤ−ＲＯＭ記録層３２０にＲＯＭピット３３０Ｂとして予め記録された情報を再生する場合、再生パワーに設定された第３レーザー光ＺをＣＤ−ＲＯＭ記録層３２０に照射する。第３レーザー光ＺはＣＤ光学系であり、波長７７０〜７９５ｎｍ且つ開口数０．４５〜０．５０となる。この結果、第３レーザー光Ｚによって、ＣＤ−ＲＯＭ記録層３２０の情報が再生される。一方、波長７７０〜７９５ｎｍ且つ開口数０．４５〜０．５０である第３レーザー光Ｚに対して、選択記録層３２２の消衰係数が０．５以下になる。結果、選択記録層３２２では第３レーザー光Ｚのビームスポットが合焦しないことに加え、選択記録層３２２における光吸収量が小さくなるので、第３レーザー光Ｚによる選択記録層３２２への誤書き込みを防止できる。
【００５３】
この光記録媒体３０１によれば、ＢＤ規格に対応した第１レーザー光学系を採用することで、選択記録層３２２に対して情報を記録・再生することが可能となっている。また、ＣＤ−ＲＯＭ規格に対応した第３レーザー光学系を採用することで、ＣＤ−ＲＯＭ記録層３２０の情報を再生できる。この結果、ＢＤ規格の記録・再生とＣＤ−ＲＯＭ規格の再生を一つの記録媒体３０１で同時に実現することができる。
【００５４】
次に、図６を参照して、本発明の第５実施形態に係る光記録媒体４０１について説明する。なお、第４実施形態で示した光記録媒体３０１と同一又は類似する構成については、図面等において符号の下二桁を共通化することで、各構成の説明を省略する。
【００５５】
図６（Ａ）に示されるように、この光記録媒体４０１は、トップコート層４１４、ＣＤ−Ｒ記録層４２０、スペーサー用ポリカーボネート基板層４３０、選択記録層４２２、光透過性のカバー層４４０がこの順に積層されて構成される。図６（Ｂ）に示されるように、選択記録層４２２は第４実施形態と全く同じ構成となっている。
【００５６】
スペーサー用ポリカーボネート基板層４３０は１１００μｍの厚みを有しており、選択記録層４２２とＣＤ−Ｒ記録層４２０を所定の間隔を空けた状態に維持する。カバー層４４０の厚みは１００μｍである。
【００５７】
従って、この光記録媒体４０１では、光入射表面４５０Ａから選択記録層４２２までの距離は約１００μｍ、光入射表面４５０ＡからＣＤ−Ｒ記録層４２０までの距離は約１２００μｍとなっている。選択記録層４２２については、記録容量（２５ＧＢ）を含めてブルーレイ・ディスク（Ｂｌｕ−ｒａｙ  Ｄｉｓｃ）の規格に整合させている。ＣＤ−Ｒ記録層４２０については、追記型記録のためのＣＤ−Ｒ規格に整合させている。
【００５８】
スペーサー用ポリカーボネート基板層４３０の一方の面には、選択記録層４２２のためのグルーブ４３０Ａが形成されており、他方の面には、ＣＤ−Ｒ記録層４２０のためのグルーブ４３０Ｂが形成されている。
【００５９】
図６（Ｃ）に拡大して示されるように、ＣＤ−Ｒ記録層４２０は、スペーサー用ポリカーボネート基板層４３０のグルーブ４３０Ｂに積層される有機色素記録膜４２０Ａと、この有機色素記録膜４２０Ａに積層される反射膜４２０Ｂを備える。有機色素記録膜４２０Ａに対して高パワーのレーザー光を照射すると、化学的に状態が変化して情報が記録される。なお、有機色素は不可逆的に化学変化を起こすことから、一度記録した部分の書き換えはできない追記型となる。なお、使用されている有機色素はアゾ系やシアニン系などが用いることで、ＣＤ−Ｒ規格で用いられている７８０ｎｍのレーザー波長に高感度に反応するよう最適化される。反射膜４２０Ｂは金属素材で構成されており、レーザー光を反射する機能を有する。
【００６０】
この光記録媒体４０１の選択記録層４２２に対して情報の記録を行う場合には、記録パワーに設定された第１レーザー光Ｚをパルス照射する。この際、選択記録層４２２にビームスポットの焦点を合わせる。第１レーザー光Ｚは波長４００〜４１０ｎｍ且つ開口数０．８０〜０．９０となるので、選択記録層４２２の消衰係数が０．０５以上となる。この結果、選択記録層４２２では、ビームスポットの光が効率的に吸収されて熱に変換され、その熱によって情報が記録される。
【００６１】
一方、ＣＤ−Ｒ記録層４２０に情報を記録する場合、記録パワーに設定された第３レーザー光ＺをＣＤ−Ｒ記録層４２０に照射する。そのビームスポットの焦点は、ＣＤ−Ｒ記録層４２０に合わせられる。第３レーザー光Ｚは、波長７７０〜７９５ｎｍ且つ開口数０．４５〜０．５０となるので、この第３レーザー光Ｚは選択記録層４２２に合焦しない上に、この選択記録層４２２では消衰係数が０．５以下になる。結果、選択記録層４２２における光吸収量が小さくなり、誤書き込みを回避できる。一方、波長７７０〜７９５ｎｍのレーザー光はＣＤ−Ｒ記録層４２０の有機色素記録膜４２０Ａで効率的に吸収され、熱に変わって記録マークが形成される。
【００６２】
この光記録媒体４０１によれば、ＢＤ規格に対応した第１レーザー光学系を採用することで、選択記録層４２２に対して情報を記録・再生することが可能となっている。また、ＣＤ−Ｒ規格に対応した第３レーザー光学系を採用することで、ＣＤ−Ｒ記録層４２０に情報を記録することが可能となっている。この結果、ＢＤ規格とＣＤ−Ｒ規格の双方の書き込みを、一つの記録媒体４０１で同時に実現することができる。
【００６３】
次に、図７を参照して、本発明の第６実施形態に係る光記録媒体５０１について説明する。なお、第４実施形態で示した光記録媒体３０１と同一又は類似する構成については、図面等において符号の下二桁を共通化することで、各構成の説明を省略する。
【００６４】
図７（Ａ）に示されるように、この光記録媒体５０１は、トップコート層５１４、ＣＤ−ＲＷ記録層５２０、スペーサー用ポリカーボネート基板層５３０、選択記録層５２２、光透過性のカバー層５４０がこの順に積層されて構成される。図７（Ｂ）に示されるように、選択記録層５２２は第４実施形態と全く同じ構成となっている。
【００６５】
スペーサー用ポリカーボネート基板層５３０は１１００μｍの厚みを有しており、選択記録層５２２とＣＤ−ＲＷ記録層５２０を所定の間隔を空けた状態に維持する。カバー層５４０の厚みは１００μｍである。
【００６６】
従って、この光記録媒体５０１では、光入射表面５５０Ａから選択記録層５２２までの距離は約１００μｍ、光入射表面５５０ＡからＣＤ−ＲＷ記録層５２０までの距離は約１２００μｍとなっている。選択記録層５２２については、記録容量（２５ＧＢ）を含めてブルーレイ・ディスク（Ｂｌｕ−ｒａｙ  Ｄｉｓｃ）の規格に整合させている。ＣＤ−ＲＷ記録層５２０については、書換型記録のためのＣＤ−ＲＷ規格に整合させている。
【００６７】
スペーサー用ポリカーボネート基板層５３０の一方の面には、選択記録層５２２のためのグルーブ５３０Ａが形成されており、他方の面には、ＣＤ−ＲＷ記録層５２０のためのグルーブ５３０Ｂが形成されている。
【００６８】
図７（Ｃ）に拡大して示されるように、ＣＤ−ＲＷ記録層５２０は、スペーサー用ポリカーボネート基板層５３０のグルーブ５３０Ｂに積層される保護膜５２０Ａと、この保護膜５２０Ａに積層される相変化材料膜５２０Ｂと、この相変化材料膜５２０Ｂに積層される保護膜５２０Ｃと、この保護膜５２０Ｃに積層される反射膜５２０Ｄと、反射膜５２０Ｄに積層される保護膜５２０Ｅを備える。相変化材料膜５２０Ｂに対して高パワーのレーザー光を照射すると、相変化材料が融解して急速冷却されるので、相変化材料がアモルファス状態（記録状態）になり、反射率が低くなる。一方、中パワーのレーザー光を照射することで、相変化材料を徐熱・徐冷すると、相変化材料が結晶状態（消去状態）となり、再び高反射率となる。従って、相変化材料膜５２０Ｂは可逆的に変化を起こすことから、一度記録した部分の書き換えも可能となる。
【００６９】
この光記録媒体５０１の選択記録層５２２に対して情報の記録を行う場合には、記録パワーに設定されたレーザー光源から所定の第１レーザー光Ｚをパルス照射する。この際、カバー層５４０を介して照射されるビームスポットの焦点を選択記録層５２２に合わせる。第１レーザー光Ｚは波長４００〜４１０ｎｍ且つ開口数０．８０〜０．９０となるので、選択記録層５２２の消衰係数が０．０５以上となる。この結果、選択記録層５２２では、ビームスポットの光が効率的に吸収されて熱に変換され、その熱によって情報が記録される。
【００７０】
一方、ＣＤ−ＲＷ記録層５２０に情報を記録する場合、高パワー（記録パワー）に設定された第３レーザー光ＺをＣＤ−ＲＷ記録層５２０に照射する。この際、ビームスポットの焦点をＣＤ−Ｒ記録層Ｗ５２０に合わせる。結果、ＣＤ−ＲＷ記録層５２０の相変化材料膜５２０Ｂが溶解・急速冷却されて、記録マークが形成される。同様に、中パワー（消去パワー）によって第３レーザー光ＺをＣＤ−ＲＷ記録層５２０に照射すると、情報が消去される。第３レーザー光Ｚは、波長７７０〜７９５ｎｍ且つ開口数０．４５〜０．５０となるので、選択記録層５２２では消衰係数が０．５以下になる。結果、第３レーザー光Ｚによる選択記録層５２２における光吸収量が小さくなり、誤書き込みを回避できる。
【００７１】
この光記録媒体５０１によれば、ＢＤ規格に対応した第１レーザー光学系を採用することで、選択記録層５２２に対して情報を記録・再生することが可能となっている。また、ＣＤ−ＲＷ規格に対応した第３レーザー光学系を採用することで、ＣＤ−ＲＷ記録層５２０に情報を記録・消去することが可能となっている。この結果、ＢＤ規格とＣＤ−ＲＷ規格の双方の書き込みを、一つの記録媒体５０１で同時に実現することができる。
【００７２】
（実施例１）
【００７３】
第１実施形態に相当する光記録媒体１を実際に製造して実験を行った。製造工程としては、片面にＤＶＤ規格に合致したＲＯＭのピットが形成され、他の面にＢＤ規格に合致したグルーブが形成された５００μｍ（＝０．５ｍｍ）のスペーサー用ポリカーボネート基板層３０を成型し、このグルーブ側に対してＴｉＯ２（１０ｎｍ）／ＢｉＯ２．１（３０ｎｍ）／ＴｉＯ２（１０ｎｍ）となる選択記録層２２をスパッタリングによって形成した。その後、カバー層４０及びハードコート層５０を兼ねるものとして、１００μｍの厚みを有する紫外線硬化樹脂からなる光透過層を形成した。続いて、スペーサー用ポリカーボネート基板層３０のＲＯＭピット面に、Ａｌ−２．０ｍｏｌ％ＣｒとなるＤＶＤ−ＲＯＭ記録層２０をスパッタリング法によって１００ｎｍ形成し、その後４５μｍのトップコート層１４と接着層１２を介して、６００μｍ（＝０．６ｍｍ）のダミーポリカーボネート基板１０を接着した。
【００７４】
このようにして作製した媒体に対して、波長６５０ｎｍ、開口数０．６０のＤＶＤ光学系の評価機を用いて、光透過層（カバー層４０及びハードコート層５０）側からＤＶＤ−ＲＯＭ記録層２０の情報の再生を実行したところ、ジッタとして７．０％という良好なジッタが得られた。また、同一の光記録媒体１において、光透過層（カバー層４０及びハードコート層５０）側から、波長４０７ｎｍ、開口数０．８５のＢＤ光学系の評価機により、記録再生をおこなったところ、ＢＤ規格を満たす記録パワー条件及び記録ストラテジを採用することで６．５％のジッタが得られた。
【００７５】
（実施例２）
【００７６】
第２実施形態に相当する光記録媒体１０１を実際に製造して実験を行った。製造工程としては、片面にＤＶＤ−Ｒ規格に合致したグルーブが形成され、他面にＢＤ規格に合致したグルーブが形成された５００μｍ（＝０．５ｍｍ）のスペーサー用ポリカーボネート基板層１３０を成型し、ＢＤグルーブ側に対してＴｉＯ２（１０ｎｍ）／ＢｉＯ２．１（３０ｎｍ）／ＴｉＯ２（１０ｎｍ）となる選択記録層１２２をスパッタリングによって形成した。その後、カバー層１４０及びハードコート層１５０を兼ねるものとして、１００μｍの厚みを有する紫外線硬化樹脂からなる光透過層を形成した。続いて、スペーサー用ポリカーボネート基板層１３０におけるＤＶＤ−Ｒグルーブ面に、有機色素記録膜１２０Ａをコーティングすると共に、更に金属膜１２０Ｂを成膜し、更にダミーポリカーボネート基板１０を接着した。
【００７７】
このようにして作製した媒体１０１に対して、波長６５０ｎｍ、開口数０．６５のＤＶＤ光学系の評価機を用いて、ＤＶＤ−Ｒの規格を満たす記録パワー条件及び記録ストラテジを採用してＤＶＤ−Ｒ記録層１２０に記録・再生を行った結果、ジッタは７．３％となった。また、同一の光記録媒体１０１において波長４０７ｎｍ、開口数０．８５のＢＤ光学系の評価機により記録・再生をおこなったところ、ＢＤ規格を満たす記録パワー条件及び記録ストラテジを用いることで６．５％のジッタが得られた。
【００７８】
（実施例３）
【００７９】
第３実施形態に相当する光記録媒体２０１を実際に製造して実験を行った。製造工程としては、片面にＤＶＤ−ＲＷ規格に合致したグルーブが形成され、他の面にＢＤ規格に合致したグルーブが形成された５００μｍ（＝０．５ｍｍ）のスペーサー用ポリカーボネート基板層２３０を成型した。このスペーサー用ポリカーボネート基板層２３０のＢＤグルーブ側に対してＴｉＯ２（１０ｎｍ）／ＢｉＯ２．１（３０ｎｍ）／ＴｉＯ２（１０ｎｍ）となる選択記録層２２２をスパッタリングによって形成した。その後、カバー層２４０及びハードコート層２５０を兼ねるものとして、１００μｍの厚みを有する紫外線硬化樹脂からなる光透過層を形成した。続いて、スペーサー用ポリカーボネート基板層２３０におけるＤＶＤ−ＲＷグルーブ面に、多層構造のＤＶＤ−ＲＷ記録層２２０を形成し、更にダミーポリカーボネート基板２１０を接着した。
【００８０】
このようにして作製した媒体２０１に対して、波長６５０ｎｍ、開口数０．６５のＤＶＤ光学系の評価機を用い、ＤＶＤ−ＲＷの規格を満たす記録パワー条件及び記録ストラテジを採用してＤＶＤ−ＲＷ記録層２２０に記録・再生を行った結果、ジッタは６．８％となった。また、同一の光記録媒体２０１において波長４０７ｎｍ、開口数０．８５のＢＤ光学系の評価機により記録・再生をおこなったところ、ＢＤ規格を満たす記録パワー条件及び記録ストラテジを用いることで６．５％のジッタが得られた。
【００８１】
（実施例４）
【００８２】
第４実施形態に相当する光記録媒体３０１を実際に製造して実験を行った。製造工程としては、片面にＣＤ規格に合致したＲＯＭピットが形成され、他の面にＢＤ規格に合致したグルーブが形成された１１００μｍ（＝１．１ｍｍ）のスペーサー用ポリカーボネート基板層３３０を成型し、このグルーブ側に対してＴｉＯ２（１０ｎｍ）／ＢｉＯ２．１（３０ｎｍ）／ＴｉＯ２（１０ｎｍ）となる選択記録層３２２をスパッタリングによって形成した。その後、カバー層３４０として、１００μｍの厚みを有する紫外線硬化樹脂からなる光透過層を形成した。続いて、スペーサー用ポリカーボネート基板層３３０のＲＯＭピット面に、Ａｌ−２．０ｍｏｌ％ＣｒとなるＣＤ−ＲＯＭ記録層３２０をスパッタリング法によって１００ｎｍ形成し、その後１０μｍのトップコート層３１４を形成した。
【００８３】
このようにして作製した媒体３０１に対して、波長７８０ｎｍ、開口数０．５０のＣＤ光学系の評価機を用いて、光透過層（カバー層３４０）側からＣＤ−ＲＯＭ記録層３２０の情報の再生をおこなったところ、ジッタとして６．０％という良好なジッタが得られた。また、同一の光記録媒体３０１において、カバー層３４０側から、波長４０７ｎｍ、開口数０．８５のＢＤ光学系の評価機により、記録再生をおこなったところ、ＢＤ規格を満たす記録パワー条件及び記録ストラテジを用いることで６．５％のジッタが得られた。
【００８４】
（実施例５）
【００８５】
第５実施形態に相当する光記録媒体４０１を実際に製造して実験を行った。製造工程としては、片面にＣＤ−Ｒ規格に合致したグルーブが形成され、他の面にＢＤ規格に合致したグルーブが形成された１１００μｍ（＝１．１ｍｍ）のスペーサー用ポリカーボネート基板層４３０を成型し、ＢＤグルーブ側に対してＴｉＯ２（１０ｎｍ）／ＢｉＯ２．１（３０ｎｍ）／ＴｉＯ２（１０ｎｍ）となる選択記録層４２２をスパッタリングによって形成した。その後、カバー層４４０として、１００μｍの厚みを有する紫外線硬化樹脂からなる光透過層を形成した。続いて、スペーサー用ポリカーボネート基板層４３０におけるＣＤ−Ｒグルーブ面に、有機色素記録膜４２０Ａをコーティングすると共に、更に金属膜４２０Ｂを形成し、トップコート層４１４を形成した。
【００８６】
このようにして作製した媒体４０１に対して、波長７８０ｎｍ、開口数０．５０のＣＤ光学系の評価機を用い、ＣＤ−Ｒ規格を満たす記録パワー条件及び記録ストラテジを採用して光透過層（カバー層３４０）側からＣＤ−Ｒ記録層１２０に記録・再生を行った結果、ジッタは５．８％となった。また、同一の光記録媒体４０１において波長４０７ｎｍ、開口数０．８５のＢＤ光学系の評価機により記録・再生をおこなったところ、ＢＤ規格を満たす記録パワー条件及び記録ストラテジを採用することで６．５％のジッタが得られた。
【００８７】
（実施例６）
【００８８】
第６実施形態に相当する光記録媒体５０１を実際に製造して実験を行った。製造工程としては、片面にＣＤ−ＲＷ規格に合致したグルーブが形成され、他の面にＢＤ規格に合致したグルーブが形成された１１００μｍ（＝１．１ｍｍ）のスペーサー用ポリカーボネート基板層５３０を成型した。このスペーサー用ポリカーボネート基板層５３０のＢＤグルーブ側に対してＴｉＯ２（１０ｎｍ）／ＢｉＯ２．１（３０ｎｍ）／ＴｉＯ２（１０ｎｍ）となる選択記録層５２２をスパッタリングによって形成した。その後、カバー層５４０として１００μｍの厚みを有する紫外線硬化樹脂からなる光透過層を形成した。続いて、スペーサー用ポリカーボネート基板層５３０におけるＣＤ−ＲＷグルーブ面に、多層構造のＣＤ−ＲＷ記録層５２０を形成し、更にトップコート層５１４を形成した。
【００８９】
このようにして作製した媒体５０１に対して、波長６５０ｎｍ、開口数０．６５のＣＤ−ＲＷの規格のＣＤ光学系の評価機を用い、ＣＤ−ＲＷ規格を満たす記録パワー条件及び記録ストラテジを採用して、ＣＤ−ＲＷ記録層５２０に記録・再生を行った結果、ジッタは５．８％となった。また、同一の光記録媒体５０１において波長４０７ｎｍ、開口数０．８５のＢＤ光学系の評価機により記録・再生をおこなったところ、ＢＤ規格を満たす記録パワー条件及び記録ストラテジを用いることで６．５％のジッタが得られた。
【００９０】
以上の実施形態では、光入射表面から４０〜１２０μｍの間に選択記録層を１層だけ設けた場合を示したが、本発明は１層である必要はなく、この間に複数の層を設けても良い。複数の記録層を設けることにより、いわゆるＢＤ規格の多層記録が可能になり、追記型ＢＤ部の容量を増やすことができる。また、選択記録層を配置する範囲の下限である４０μｍは、光記録媒体の表面の傷や指紋付着による影響が記録・再生特性に影響を及ぼさない下限であり、上限である１２０μｍは、ＢＤ光学系の対物レンズの球面収差が許容される上限である。
【００９１】
また、本実施形態では、ＢＤ用の選択記録層に加えて、ＤＶＤ−ＲＯＭ記録層、ＤＶＤ−Ｒ記録層、ＤＶＤ−ＲＷ記録層、ＣＤ−ＲＯＭ記録層、ＣＤ−Ｒ記録層、ＣＤ−ＲＷ記録層を配置する場合に限って示したが、本発明はそれに限定されず、ＣＤ又はＤＶＤ規格に準拠する他の形態であっても構わない。また、これらの構成・材料等は、ＤＶＤ又はＣＤの規格を満たせば十分であり、他の膜材料、膜構成を採用することも可能である。また、ＤＶＤやＣＤ記録層も同様に１層である必要はなく、５７０〜６３０μｍの範囲内、１１００〜１３００μｍの範囲内に複数の記録層を設けても良い。複数の層を設けることにより、いわゆるＤＶＤやＣＤの多層記録が可能になり、記録容量を増やすことができる。なお、５７０〜６３０μｍの範囲についてはＤＶＤの規格値、１１００〜１３００μｍの範囲についてはＣＤの規格値となっている。
【００９２】
尚、本発明の光記録媒体は、上記した実施の形態に限定されるものではなく、本発明の要旨を逸脱しない範囲内において種々変更を加え得ることは勿論である。
【産業上の利用可能性】
【００９３】
本発明の光記録媒体は、オーサリング用途やアーカイブ用途など、各種情報の記録・再生に利用することが可能である。
【図面の簡単な説明】
【００９４】
【図１】本発明の第１実施形態に係る光記録媒体の全体構成を示す図
【図２】同光記録媒体の積層状態を示す部分断面図
【図３】本発明の第２実施形態に係る光記録媒体の積層状態を示す部分断面図
【図４】本発明の第３実施形態に係る光記録媒体の積層状態を示す部分断面図
【図５】本発明の第４実施形態に係る光記録媒体の積層状態を示す部分断面図
【図６】本発明の第５実施形態に係る光記録媒体の積層状態を示す部分断面図
【図７】本発明の第６実施形態に係る光記録媒体の積層状態を示す部分断面図
【符号の説明】
【００９５】
１、１０１、２０１、３０１、４０１、５０１・・・光記録媒体
２０、１２０、２２０、３２０、４２０、５２０・・・記録層
２２、１２２、２２２、３２２、４２２、５２２・・・選択記録層
【図１】
2008165900.tif 000003
【図２】
2008165900.tif 000004
【図３】
2008165900.tif 000005
【図４】
2008165900.tif 000006
【図５】
2008165900.tif 000007
【図６】
2008165900.tif 000008
【図７】
2008165900.tif 000009